(57)【要約】【課題】プレス成型後のガラス基板の真円度及び平行度の高いガラス基板の製造方法を提供する。【解決手段】供給工程は、溶融ガラスの塊が下型の成型面と接する円形面の中心点と、溶融ガラスの塊の頂部を下型の成型面に鉛直方向に投影した点とが、所定の距離だけずれるように、溶融ガラスの塊を下型の成型面に供給することを特徴とするガラス基板の製造方法。【選択図】図３
2010180115.tif 000002
【特許請求の範囲】
【請求項１】
ノズルの流出口から流出する溶融ガラスを切断して、第１の位置に配置された下型の成型面に供給する供給工程と、
前記第１の位置から、上型と対向する第２の位置に前記下型を移動させる移動工程と、
前記第２の位置で、前記下型に供給された溶融ガラスの塊を上型でプレスするプレス工程とを有するガラス基板の製造方法において、
前記供給工程は、
前記溶融ガラスの塊が前記下型の成型面と接する円形面の中心点と、
前記溶融ガラスの塊の頂部を前記下型の成型面に鉛直方向に投影した点とが、
所定の距離だけずれるように、前記溶融ガラスの塊を前記下型の成型面に供給することを特徴とするガラス基板の製造方法。
【請求項２】
前記供給工程は、
前記下型の成型面の上の前記溶融ガラスの塊の頂部を通り、前記下型の成型面に垂直で、前記第１の位置から前記第２の位置に移動を始める方向に平行な平面で、前記溶融ガラスの塊を切断したときの断面形状の前記下型の成型面と接する辺の中点と、
前記頂部を前記下型の成型面に鉛直方向に投影した点とが、
所定の距離だけずれるように、前記溶融ガラスを前記下型の成型面に供給することを特徴とする請求項１に記載のガラス基板の製造方法。
【請求項３】
前記移動工程は、
前記下型が回転テーブル上に配置され、
前記回転テーブルが回転することにより、前記下型が前記第１の位置から前記第２の位置に移動する工程であって、
前記供給工程は、
前記下型の成型面の上の前記溶融ガラスの塊の頂部と前記回転テーブルの回転中心を通り、前記下型の成型面に垂直な平面で、前記溶融ガラスの塊を切断したときの断面形状の前記下型の成型面と接する辺の中点より、
前記頂部を前記下型の成型面に鉛直方向に投影した点の方が、
前記回転中心に所定の距離だけ近くなるように、前記溶融ガラスを前記下型の成型面に供給することを特徴とする請求項１又は２に記載のガラス基板の製造方法。
【請求項４】
前記供給工程における前記溶融ガラスの切断は、
一対のブレードの刃先が交差して前記溶融ガラスを切断して行うものであり、
前記一対のブレードの刃先が交差する位置が、前記流出口の中心の鉛直線から所定量ずれた位置であることを特徴とする請求項１から３の何れか１項に記載のガラス基板の製造方法。
【請求項５】
前記供給工程における前記溶融ガラスの切断は、
一対のブレードの刃先が交差して前記溶融ガラスを切断して行うものであり、
前記一対のブレードの刃先の移動する平面が、水平面から所定の角度傾斜していることを特徴とする請求項１から３の何れか１項に記載のガラス基板の製造方法。
【請求項６】
前記供給工程は、前記ノズルから流出する溶融ガラスにガスを吹き付けることを特徴とする請求項１から３の何れか１項に記載のガラス基板の製造方法。
【請求項７】
請求項１から６の何れか１項に記載のガラス基板の製造方法により製造されたガラス基板を研磨する工程を有することを特徴とする情報記録媒体用ガラス基板の製造方法。
【請求項８】
請求項７に記載の情報記録媒体用ガラス基板の製造方法により製造された情報記録媒体用ガラス基板に記録層を形成する工程を有することを特徴とする情報記録媒体の製造方法。
【発明の詳細な説明】
【技術分野】
【０００１】
本発明は、ガラス基板の製造方法、情報記録媒体用ガラス基板の製造方法及び情報記録媒体の製造方法に関する。
【背景技術】
【０００２】
磁気、光、光磁気等の性質を利用した記録層を有する情報記録媒体のなかで、代表的なものとして磁気ディスクがある。磁気ディスク用基板として、従来アルミニウム基板が広く用いられていた。しかし、近年、記録密度向上のための磁気ヘッド浮上量の低減の要請に伴い、アルミニウム基板よりも表面の平滑性に優れ、しかも表面欠陥が少ないことから磁気ヘッド浮上量の低減を図ることができるガラス基板を磁気ディスク用基板として用いる割合が増えてきている。
【０００３】
このような磁気ディスク等の情報記録媒体用ガラス基板は、ブランク材と呼ばれるガラス基板に研磨加工等を施すことによって製造される。このガラス基板は、プレス成型によって製造する方法や、フロート法等によって作製された板ガラスを切断して製造する方法等が知られている。これらの方法うち、溶融ガラスを直接プレス成型することによってガラス基板を製造する方法は、特に高い生産性が期待できることから注目されている。
【０００４】
プレス成型によってガラス基板を製造する方法においては、溶融ガラスをプレス型に供給する必要がある。プレス成型によりガラス基板を成型する工程の例を図７〜図１０に模式的に示す。図７は、１個の上型と８個の下型で構成されるプレス成型機の説明図（下型側）である。８個の下型２４がセットされた回転テーブル２０は、矢印のように回転する。各下型２４は位置Ａにおいて、溶融ガラスの塊（溶融ガラス塊ともいう）が供給され、位置Ｂにおいてプレス成型され（位置Ｂの上には１個の上型がある。）、位置Ｅにおいて成型したガラス基板が取り出される。
【０００５】
図８は、位置Ａにいて溶融ガラス塊を下型に供給している状態を示している。ノズル２から溶融ガラスを流出して下型２４に溶融ガラス塊２８供給する。図９は、溶融ガラス塊２８が所定量に達した後、一対のブレード２３で切断する様子を示している。一対ブレード２３を交差させることによって溶融ガラスを切断し、溶融ガラス塊２８を分離する。図１０は、切断された溶融ガラス塊２８を上型２５の成型面２７でプレスする様子を示している。溶融ガラス塊２８が供給された下型２４は、上型２５と対向する位置Ｂまで水平移動し、下型２４の成型面２６と上型２５の成型面２７とで溶融ガラス塊２８を加圧する。溶融ガラス塊２８は、成型面２６及び成型面２７との接触面から放熱することによって、冷却・固化し、ガラス基板２９となり、下型を位置Ｅまで移動させた後取り出される。
【０００６】
このように成型されたガラス基板は、所定の厚みと平坦度の高い表面を得るために研磨が行われる。この表面の研磨量を少なくすることが、ガラス基板の生産性を向上させるために重要である（特許文献１参照。）。
【先行技術文献】
【特許文献】
【０００７】
【特許文献１】特開平１０−１６７７３２号公報
【発明の概要】
【発明が解決しようとする課題】
【０００８】
しかしながら、特許文献１の方法を用いても、プレス成型後のガラス基板の真円度、及び両表面の平行度が悪く、その後の研磨工程での削り代を少なくすることができなかった。供給された下型上の溶融ガラスの冷却が急速に進むため、特にブランク材の板厚の薄いものを作ろうとすると、プレスするまでの時間を短くする必要がある。そのため、下型に溶融ガラスを供給する位置から、プレスする位置までの移動速度を速くすると、真円度、平行度がより悪くなるという問題が生じた。
【０００９】
よって、本発明の目的は、ブランク材の板厚の薄いものを製造する場合においても、プレス成型後のガラス基板の真円度、及び両表面の平行度の高いガラス基板の製造方法、該ガラス基板を用い研磨工程での削り代を少なくした生産性の高い情報記録媒体用ガラス基板の製造方法及び情報記録媒体の製造方法を提供することである。
【課題を解決するための手段】
【００１０】
上記の課題は、以下の構成により解決される。
【００１１】
１．ノズルの流出口から流出する溶融ガラスを切断して、第１の位置に配置された下型の成型面に供給する供給工程と、
前記第１の位置から、上型と対向する第２の位置に前記下型を移動させる移動工程と、
前記第２の位置で、前記下型に供給された溶融ガラスの塊を上型でプレスするプレス工程とを有するガラス基板の製造方法において、
前記供給工程は、
前記溶融ガラスの塊が前記下型の成型面と接する円形面の中心点と、
前記溶融ガラスの塊の頂部を前記下型の成型面に鉛直方向に投影した点とが、
所定の距離だけずれるように、前記溶融ガラスの塊を前記下型の成型面に供給することを特徴とするガラス基板の製造方法。
【００１２】
２．前記供給工程は、
前記下型の成型面の上の前記溶融ガラスの塊の頂部を通り、前記下型の成型面に垂直で、前記第１の位置から前記第２の位置に移動を始める方向に平行な平面で、前記溶融ガラスの塊を切断したときの断面形状の前記下型の成型面と接する辺の中点と、
前記頂部を前記下型の成型面に鉛直方向に投影した点とが、
所定の距離だけずれるように、前記溶融ガラスを前記下型の成型面に供給することを特徴とする前記１に記載のガラス基板の製造方法。
【００１３】
３．前記移動工程は、
前記下型が回転テーブル上に配置され、
前記回転テーブルが回転することにより、前記下型が前記第１の位置から前記第２の位置に移動する工程であって、
前記供給工程は、
前記下型の成型面の上の前記溶融ガラスの塊の頂部と前記回転テーブルの回転中心を通り、前記下型の成型面に垂直な平面で、前記溶融ガラスの塊を切断したときの断面形状の前記下型の成型面と接する辺の中点より、
前記頂部を前記下型の成型面に鉛直方向に投影した点の方が、
前記回転中心に所定の距離だけ近くなるように、前記溶融ガラスを前記下型の成型面に供給することを特徴とする前記１又は２に記載のガラス基板の製造方法。
【００１４】
４．前記供給工程における前記溶融ガラスの切断は、
一対のブレードの刃先が交差して前記溶融ガラスを切断して行うものであり、
前記一対のブレードの刃先が交差する位置が、前記流出口の中心の鉛直線から所定量ずれた位置であることを特徴とする前記１から３の何れか１項に記載のガラス基板の製造方法。
【００１５】
５．前記供給工程における前記溶融ガラスの切断は、
一対のブレードの刃先が交差して前記溶融ガラスを切断して行うものであり、
前記一対のブレードの刃先の移動する平面が、水平面から所定の角度傾斜していることを特徴とする前記１から３の何れか１項に記載のガラス基板の製造方法。
【００１６】
６．前記供給工程は、前記ノズルから流出する溶融ガラスにガスを吹き付けることを特徴とする前記１から３の何れか１項に記載のガラス基板の製造方法。
【００１７】
７．前記１から６の何れか１項に記載のガラス基板の製造方法により製造されたガラス基板を研磨する工程を有することを特徴とする情報記録媒体用ガラス基板の製造方法。
【００１８】
８．前記７に記載の情報記録媒体用ガラス基板の製造方法により製造された情報記録媒体用ガラス基板に記録層を形成する工程を有することを特徴とする情報記録媒体の製造方法。
【発明の効果】
【００１９】
本発明のガラス基板の製造方法によれば、供給工程において、溶融ガラスの塊が下型の成型面と接する円形面の中心点と、溶融ガラスの塊の頂部を下型の成型面に鉛直方向に投影した点とが、所定の距離だけずれるように、溶融ガラスの塊を下型の成型面に供給することで、プレス工程において上型でプレスする際に頂部が溶融ガラスの塊の中央部に来るように調整することができ、よって、成型後のガラス基板の真円度、及び両表面の平行度の高いガラス基板を製造することができる。また、このガラス基板を用いた情報記録媒体用ガラス基板の製造方法において、ガラス基板表面の削り代を少なくすることができ、生産性を高めることができる。
【図面の簡単な説明】
【００２０】
【図１】溶融ガラスをプレス成型のための下型に供給する溶融ガラス供給装置の構成の例を示した断面図である。
【図２】本発明の第１の実施形態に係る下型に溶融ガラスを供給する供給工程を説明するための模式図である。
【図３】プレスする位置での下型上の溶融ガラス塊の形状の変化を説明するための模式図である。
【図４】本発明の第２の実施形態に係る下型に溶融ガラスを供給する供給工程を説明するための模式図である。
【図５】本発明の第３の実施形態に係る下型に溶融ガラスを供給する際の供給工程を説明するための模式図である。
【図６】本発明の第４の実施形態に係る下型に溶融ガラスを供給する際の供給工程を説明するための模式図である。
【図７】回転テーブルを用いたプレス成型機を説明するための模式図である。
【図８】従来の溶融ガラス供給装置を説明するための模式図である。
【図９】従来の溶融ガラス供給装置における溶融ガラスの切断を説明するための模式図である。
【図１０】下型と上型とにより、下型上の溶融ガラス塊をプレスする様子を示す模式図である。
【図１１】情報記録媒体用ガラス基板の１例を示す図である。
【発明を実施するための形態】
【００２１】
本発明を図示の実施の形態に基づいて説明するが、本発明は該実施の形態に限らない。以下、本発明に係わる実施の形態を、添付図面を参照して、具体的に説明する。
【００２２】
本発明の実施形態で用いたガラス基板を製造するプレス成型機としては、図７に示すように複数の下型２４がセットされた回転テーブル２０を有し、矢印のように回転移動して、溶融ガラスを下型に供給する第１の位置としての位置Ａと、下型に供給された溶融ガラスを上型でプレスする第２の位置としての位置Ｂとを有する。このような成形機でガラス基板を成型する場合、位置Ａから位置Ｂまで下型を移動させる間で、下型上の溶融ガラス塊は急速に冷却する。そのため、できるだけ早く移動させて、プレスする必要がある。特にブランク材の板厚の薄いものを作ろうとすると、溶融ガラス塊の質量が小さく、温度低下が急激に起こるため、供給からプレスするまでの時間を短くする必要がある。しかし、位置Ａから位置Ｂまでの時間を短くするため、回転テーブル２０の回転速度を上げると、下型上の溶融ガラス塊に慣性力と遠心力が働き、下型上の溶融ガラス塊の頂部が移動して、位置Ｂでは、位置Ａで下型上に供給された溶融ガラス塊の形状が変形した状態でプレスされることになる。従来のように、位置Ａでの供給工程において、溶融ガラス塊が下型の成型面と接している円形の面の中心点と、溶融ガラス塊の頂部を下型の成型面に鉛直方向に投影した点とが、一致するように供給すると、位置Ｂに移動した場合、溶融ガラス塊の形状が変形してプレスすることになり、成型後のガラス基板の真円度、及び両表面の平行度の高いガラス基板を得ることができなかった。
【００２３】
よって、本発明のガラス基板の製造方法においては、溶融ガラス塊を下型に供給する供給工程において、予め、位置Ａから位置Ｂに移動する際に、下型上の溶融ガラス塊の頂部が移動して、形状が変形することを考慮に入れ、溶融ガラスの塊が下型の成型面と接する円形面の中心点と、溶融ガラスの塊の頂部を下型の成型面に鉛直方向に投影した点とが、所定の距離だけずれるように、溶融ガラスの塊を下型の成型面に供給する。このようにすることで、位置Ｂでプレスする際に、溶融ガラス塊の頂部が、溶融ガラス塊が下型の成型面と接している円形の面の中心点と一致して、成型後のガラス基板の真円度、及び両表面の平行度の高いガラス基板を得ることができる。
【００２４】
まず、位置Ａから位置Ｂに移動する場合に、下型上の溶融ガラス塊に働く慣性力の影響を予め考慮した場合について説明する。
【００２５】
本発明のガラス基板の製造方法における供給工程では、下型の成型面の上の溶融ガラスの塊の頂部を通り、下型の成型面に垂直で、位置Ａから位置Ｂに移動を始める方向に平行な平面で、溶融ガラスの塊を切断したときの断面形状の下型の成型面に接する辺の中点と、頂部を下型の成型面に鉛直方向に投影した点とが、所定の距離だけずれるように、前記溶融ガラスを前記下型の成型面に供給するのが好ましい。このようにすることで、下型を位置Ａから位置Ｂに移動させる移動工程において、下型上の溶融ガラス塊の頂部が慣性力により動いても、プレス工程において、プレスする際に溶融ガラスの塊の中央部に頂部が来るようにしてプレスすることができる。例えば、下型上の溶融ガラスの塊を移動させると、移動の初めに溶融ガラスの塊は、下型が位置Ａから位置Ｂに移動を始める方向とは逆の方向に慣性力を受けて、溶融ガラスの塊の頂部は、逆方向に動く。その後、下型が位置Ｂに到達して停止すると、溶融ガラスの塊は、停止直前の移動方向に慣性力を受けて、溶融ガラスの塊の頂部は、停止直前の移動方向に動く。この位置Ｂで停止してからプレスするまでの時間を短く設定した場合、溶融ガラス塊の頂部が、移動方向に移動する前にプレスする場合がある。この場合は、位置Ａにおける下型上の溶融ガラス塊の頂部を予め、下型の移動方向にずらしておくことにより、プレス時に溶融ガラス塊の中央部に頂部が来るようにすることができる。また、下型が位置Ｂで停止してからプレスするまでの時間が、前記した時間よりも少し長い場合は、溶融ガラス塊の頂部が、移動方向に移動した後にプレスする場合がある。この場合は、位置Ａにおける下型上の溶融ガラス塊の頂部を予め、下型が位置Ｂに移動を始める方向とは逆の方向にずらしておくことにより、プレス時に溶融ガラス塊の中央部に頂部が来るようにすることができる。
【００２６】
次に、位置Ａから位置Ｂに移動する場合に、下型上の溶融ガラス塊に働く遠心力の影響を予め考慮した場合について説明する。
【００２７】
本発明のガラス基板の製造方法における移動工程は、下型が回転テーブル上に配置され、回転テーブルが回転することにより、下型が位置Ａから位置Ｂに移動する工程であって、供給工程は、下型の成型面の上の溶融ガラスの塊の頂部と回転テーブルの回転中心を通り、下型の成型面に垂直な平面で、溶融ガラスの塊を切断したときの断面形状の下型の成型面と接する辺の中点より、頂部を下型の成型面に鉛直方向に投影した点の方が、回転中心に所定の距離だけ近くなるように、溶融ガラスを下型の成型面に供給することが好ましい。このようにすることで、下型を位置Ａから位置Ｂに移動させる移動工程において、下型上の溶融ガラス塊の頂部が遠心力により回転中心から離れる方向に動いても、プレス工程において、プレスする際に溶融ガラスの塊の中央部に頂部が来るようにしてプレスすることができる。
【００２８】
また、下型が位置Ａから位置Ｂに移動する移動工程が、回転テーブルを用いずに直線移動する場合、または、回転テーブルを用いるが、遠心力の影響がほとんどなく、慣性力の影響が主に働く場合は、上記慣性力の影響を予め考慮した方法を用いるだけで良い。
【００２９】
このように本発明においては、プレス時に溶融ガラスの塊の中央部に頂部が来るようにしているので、ブランク材の板厚の薄いものを製造する場合の移動速度の速い場合においても、プレス成型後のガラス基板の真円度、及び両表面の平行度の高いガラス基板を製造することができる。
【００３０】
次に、本発明のガラス基板の製造方法の供給工程において、下型上の溶融ガラス塊の頂部の位置を、溶融ガラス塊が下型の成型面と接する円形面の中心点と所定の距離だけずれるようにする具体的な方法について、図を用いて具体的に説明する。
【００３１】
図１は、本発明の第１の実施形態で用いる溶融ガラスを下型に供給する溶融ガラス供給装置の断面概略図であり、図２は、溶融ガラスの切断の仕方を説明するための概略図である。図１において、溶融るつぼ１にガラス原料が投入され、加熱ヒータ５により所定の温度に加熱され、攪拌棒１０で攪拌されて、均質な溶融ガラス７になる。溶融ガラス７は、加熱ヒータ６で加熱されたノズル２を通って、溶融ガラス流８となり、下型２４の成型面２６に流下される。所定の量の溶融ガラスが成型面２６に流下された後、一対のブレード２３を交差させて、溶融ガラス流８を遮断する。
【００３２】
図２（ａ）は、溶融ガラス流８の中心Ｃと溶融ガラス流８を切断する一対のブレード２３の位置関係を示すための平面図である。
【００３３】
本発明の供給工程における溶融ガラスの切断は、図２（ａ）に示すように一対のブレード２３の内、ノズル２の流出口２ａの中心の鉛直線Ｃを通過する刃先（ノズル２から流下する溶融ガラス流８の中心を切断する部分）が、もう一方の刃先と、鉛直線Ｃから所定量ずれた位置Ｄ（距離ｄ、角度θ）で、交差するようにして、溶融ガラス流８を切断している。なお、図中のＸは位置Ｂの方に移動を開始する方向であり、Ｃ０は回転テーブル２０の回転中心、Ｙは回転中心Ｃ０と位置Ｄを通る法線方向を示す。また、図２（ｂ）は、一対のブレード２３の移動方向Ｚに平行で、溶融ガラス流８の中心線Ｃを通り、成型面２６に垂直な平面で切断した断面図（Ａ−Ａ断面図）を示す。
【００３４】
上記のように鉛直線Ｃから所定量ずれた位置に配置された一対のブレード２３で溶融ガラス流８を切断した後の下型２４の成型面２６上の溶融ガラス塊２８の形状を図２（ｃ）と図２（ｄ）に示す。
【００３５】
図２（ｃ）は、溶融ガラス流８を一対のブレード２３で切断した後の溶融ガラス塊２８を、下型２４の成型面２６の上の溶融ガラスの塊２８の頂部Ｔを通り、下型２４の成型面２６に垂直で、位置Ａから位置Ｂに移動を始める方向Ｘに平行な平面で、切断したときの断面形状を示している。断面形状の下型２４に接する長さＬ１の辺Ｈ１の中点Ｐ１に対して、頂部Ｔを下型２４の成型面２６に鉛直方向に投影した点Ｐ２は、所定の距離ｄ１だけＸ方向とは逆の方向にずれている。
【００３６】
また、図２（ｄ）は、溶融ガラス流８を一対のブレード２３で切断した後の溶融ガラス塊２８を、下型２４の成型面２６の上の溶融ガラスの塊２８の頂部Ｔと回転テーブル２０の回転中心Ｃ０を通り、下型２４の成型面に垂直な平面で、溶融ガラス塊２８を切断したときの断面形状を示す。断面形状の下型２４の成型面２６と接する長さＬ２の辺Ｈ２の中点Ｐ３より、頂部Ｔを下型２４の成型面２６に鉛直方向に投影した点Ｐ４の方が、回転中心Ｃ０に所定の距離ｄ２だけ近づいた断面形状を示している。
【００３７】
このように、位置Ａにおいて、溶融ガラス流８を一対のブレード２３で切断し、上記の断面形状に形成された下型２４上の溶融ガラス塊２８は、回転テーブル２０の回転により、位置Ｂまで回転移動する。この際、下型２４が位置Ａから動き始めるときに、下型２４の成型面２６上の溶融ガラス塊２８は、移動方向と逆の方向に慣性力を受け、移動中は、遠心力を受ける。次に、下型２４は、位置Ｂで停止する。
【００３８】
図３は、位置Ａの下型２４が動き始める前の下型２４の成型面２６上の溶融ガラス塊２８の形状（破線）と、位置Ｂの下型２４が停止し、プレスする直前の下型２４の成型面２６上の溶融ガラス塊２８の形状（実線）とを模式的に示した図である。
【００３９】
位置Ｂでプレスする直前の下型２４上の溶融ガラス塊２８の形状は、下型２４が位置Ｂで停止する際に受ける慣性力と、位置Ａから位置Ｂに移動する際に受ける遠心力により、位置Ａで下型２４の成型面２６に供給された破線の形状から実線の形状に変形し、頂部Ｔが移動する。頂部Ｔの移動により、溶融ガラス塊２８は、成型面２６と接する円形面の中心点Ｐ３と、頂部Ｔを下型２４の成型面２６に鉛直方向に投影した点とが重なり、中心点Ｐ３を通る鉛直線を軸として回転させたとき対称性を有する形状になる。
【００４０】
このように下型２４上の溶融ガラス塊２８が対称性を有する形状になった状態で、上型２５でプレスすることにより、真円度、及び両表面の平行度の高いガラス基板を得ることができる。一対のブレードの刃先が交差する位置Ｄがノズル２の流出口２ａからずれる距離ｄ、角度θは、下型２４上に流下する溶融ガラスの量や粘度、回転テーブル２０の移動スピード、回転半径、位置Ｂで停止してから上型２５でプレスするまでの時間等の条件によって、位置Ｂでの溶融ガラス塊２８の形状が変化するため、予め、設定された条件で、テストを行い、決める。
【００４１】
また、本発明の第２の実施形態を図４（ａ）、（ｂ）、（ｃ）、（ｄ）を用いて説明する。図４（ａ）は、ノズル２の流出口２ａの中心Ｃと一対のブレード２３の交差する状態、下型２４の成型面との配置関係を示す平面図であり、図２（ｂ）は、中心Ｃを通り、成型面２６に垂直で、ブレードの移動方向Ｚに平行な平面で切断した溶融ガラス供給装置の断面図である。一対のブレード２３の刃先は、ノズル２の流出口２ａの中心Ｃで交差し、その移動方向Ｚは、位置Ａから位置Ｂに移動を開始する方向Ｘに対して、θ２傾き、また、成型面２６と平行な水平面に対して、θ１傾いている。図４（ｃ）は、上記のように配置された一対のブレード２３で溶融ガラス流８を切断した後、下型２４の成型面２６上に形成された溶融ガラス塊２８とその頂点Ｔの位置を示す平面図である。このように一対のブレード２３を水平面から所定の角度θ１傾けることにより、溶融ガラス流８を切断した後の下型２４の成型面２６上の溶融ガラス塊２８の頂点Ｔを、溶融ガラス塊２８が成型面と接する円形面の中心点Ｐ５からブレード移動方向Ｚの方向に、ｄ３だけずらすことができる。
【００４２】
図４（ｄ）は、図４（ｃ）のＢ−Ｂ断面で切断した溶融ガラス供給装置と成型面２６上の溶融ガラスの塊２８の断面図である。溶融ガラス塊２８の頂点Ｔを成型面２６に鉛直方向に投影した点Ｐ６が、中心点Ｐ５から距離ｄ３だけずれていることがわかる。
【００４３】
このようにして、位置Ａにおける溶融ガラス塊２８の頂点Ｔを、溶融ガラスの塊８の成型面２６と接する円形面の中心点Ｐ５から所定の距離ずらすことにより、第１の実施形態で説明したのと同様に、位置Ａから位置Ｂに移動する際に、下型２４上の溶融ガラス塊２８が慣性力と遠心力を受け、頂部Ｔが移動する。頂部Ｔの移動により、位置Ｂでプレスするときの溶融ガラス塊２８は、成型面と接する円形面の中心点Ｐ５と、頂部Ｔを下型２４の成型面２６に鉛直方向に投影した点とが重なり、中心点Ｐ５を通る鉛直線を軸として回転させたとき対称性を有する形状になる。
【００４４】
このように、下型２４上の溶融ガラス塊２８が対称性を有する形状になった状態で、上型２５でプレスすることにより、真円度、及び両表面の平行度の高いガラス基板を得ることができる。一対のブレード２３の刃先の傾斜角度θ１、位置Ａから位置Ｂの方向に移動する方向Ｘとなす角度θ２は、下型２４上に流下する溶融ガラスの量や粘度、回転テーブル２０の移動スピード、回転半径、位置Ｂで停止してから上型２５でプレスするまでの時間等の条件によって、位置Ｂでの溶融ガラス塊２８の形状が変化するため、予め、設定された条件で、テストを行い、決める。
【００４５】
また、本発明の第３の実施形態を図５を用いて説明する。図５は、供給工程でノズル２から流出する溶融ガラス流８にガスノズル１１からガスを吹き付けている様子と、溶融ガラスを切断後、下型２４の成型面２６上の溶融ガラス塊の形状とを示す模式図である。溶融ガラス流８を切断する一対のブレード２３は、水平方向に移動して、交差する位置はノズル２の流出口２ａの中心である。このように溶融ガラス流にガスを吹き付けることにより、下型２４上の溶融ガラス塊２８の頂部Ｔの成型面２６上に鉛直方向に投影した点Ｐ７と、溶融ガラス塊２８が成型面２６と接する円形面の中心点Ｐ８とが、所定の距離ｄ４だけずれる。このようにすることで、第１の実施形態で説明したのと同様にして、位置Ａから位置Ｂに移動する際に、下型２４上の溶融ガラス塊２８が受ける慣性力と遠心力により、プレスする際の溶融ガラス塊２８の形状を対称性のある形状にすることができ、プレス後のガラス基板の真円度、及び両表面の平行度の高いガラス基板を製造することができる。このガスの吹きつける際のガスノズル１１の数や配置、ガス流の流量などは、下型２４上に流下する溶融ガラスの量や粘度、回転テーブル２０の移動スピード、回転半径、位置Ｂで停止してから上型２５でプレスするまでの時間等の条件によって、位置Ｂでの溶融ガラス塊の形状が変化するため、予め、設定された条件で、テストを行い、決める。
【００４６】
また、本発明の第４の実施形態を図６（ａ）、（ｂ）、（ｃ）を用いて説明する。図６（ａ）は、ノズル２の流出口２ａを水平面で切断した断面の形状を示す。このような非円形の断面形状の流出口２ａを持つノズル２を供給工程で用いることにより、第２の実施形態で示した図４（ｃ）のような、溶融ガラス塊２８の頂点Ｔを成型面に鉛直方向に投影した点と、溶融ガラス塊２８の成型面２６と接する面を円形面の中心点とが、所定距離ずれるようにすることができる。具体的なノズル２の流出口２ａの形状としては、図６（ａ）に示すように、流出口２ａの開口幅の最も広い長軸Ｓ１と、長軸Ｓ１に垂直な方向で最も広い幅Ｂ１を示す短軸Ｓ２とを有し、Ｓ１とＳ２との交点Ｐ９が、長軸Ｓ１の中点Ｐ１０と距離ｄ５だけ離れている形状である。図６（ｂ）は、上記のような形状の流出口２ａを持つノズル２と、位置Ａにおける下型２４の成型面との配置関係を示す概略平面図である。溶融ガラス流８を切断する一対のブレード２３は、移動方向が平行で、交差する位置は、流出口２ａの長軸Ｓ１の中点Ｐ１０の鉛直線上である。流出口２ａの長軸方向の傾きはθ３とする。図６（ｃ）は、上記の形状の流出口２ａを持つノズル２を用いて流出した溶融ガラス流８を一対のブレード２３で切断して、下型２４の成型面２６上に形成した溶融ガラス塊を形成した状態を、図６（ｂ）のＩ−Ｉ断面で切断した供給装置の概略断面図である。溶融ガラス塊２８の頂点Ｔを成型面２６に鉛直方向に投影した点Ｐ１２が、溶融ガラス塊２８が成型面と接する円形面の中心点Ｐ１１とｄ６の距離ずれている。このようにして、位置Ａにおける下型２４上の溶融ガラス塊２８の頂点の位置を、溶融ガラス塊２８が成型面と接する円形面の中心点Ｐ１１から所定の距離ずらすことにより、第１の実施形態で説明したのと同様にして、位置Ａから位置Ｂに移動する際に、下型２４上の溶融ガラス塊２８が受ける慣性力と遠心力により、プレスする際の溶融ガラス塊２８の形状を対称性のある形状にすることができる。よって、プレス後のガラス基板の真円度、及び両表面の平行度の高いガラス基板を製造することができる。ノズル２の流出口２ａの断面形状が、非円形であっても、下型２４上に流下する過程で表面張力によりほぼ円形の形状で下型の成型面と接するようになる。この流出口２ａの形状は、下型２４上に流下する溶融ガラスの量や粘度、回転テーブル２０の移動スピード、回転半径、位置Ｂで停止してから上型２５でプレスするまでの時間等の条件によって、位置Ｂでの溶融ガラス塊の形状が変化するため、予め、設定された条件で、テストを行い、決める。
【００４７】
また、第１の実施形態から第４の実施形態を組み合わせることにより、位置Ｂでプレスする際の溶融ガラス塊２８の形状が、第１の実施形態のところで説明したような対称性をより有することになり、プレス後のガラス基板の真円度及び両表面の平行度の高いガラス基板を製造することができ、より好ましい。
【００４８】
次に、本発明のガラス基板の製造方法に関して、図７のプレス成型機を用いてより詳しく説明する。
【００４９】
（供給工程）
溶融ガラスの供給工程は、図７の位置Ａで、下型２４の成型面２６に溶融ガラスを供給する工程である。これまで説明したように、供給工程は、下型２４の成型面２６上に供給された溶融ガラス塊２８が下型２４の成型面２６と接する円形面の中心点と、溶融ガラス塊２８の頂部を下型２４の成型面２６に鉛直方向に投影した点とが、所定の距離だけずれるように、溶融ガラスの塊を下型の成型面に供給する。この供給工程についての説明は、上記しているのでここでは省く。まず、ノズル２から溶融ガラスを流出して下型２４に供給する。予め決めたタイミングで溶融ガラス流８を一対のブレード２３を用いて切断し、溶融ガラス塊２８を下型２４上に形成する。
【００５０】
下型２４は予め所定温度に加熱しておく。下型２４の温度に特に制限はなく、ガラスの種類やガラス基板のサイズ等によって適宜決定すればよい。下型２４の温度が低すぎるとガラス基板の平面度が悪化したり、転写面へのしわの発生等の問題が起こる。逆に、必要以上に温度を高くしすぎると、ガラスとの融着が発生したり、金型の劣化が著しくなることから好ましくない。通常は、成型するガラスのＴｇ（ガラス転移点）−２００℃からＴｇ＋５０℃程度の温度範囲とすることが好ましい。
【００５１】
下型２４の加熱手段にも特に制限はなく、公知の加熱手段の中から適宜選択して用いることができる。例えば、下型２４の内部に埋め込んで使用するカートリッジヒータや、下型２４の外側に接触させて使用するシート状のヒータなどを用いることができる。また、赤外線加熱装置や高周波誘導加熱装置、ガスバーナー加熱装置などを用いて加熱することもできる。
【００５２】
（移動工程）
移動工程は、溶融ガラス供給工程において溶融ガラス塊２８が供給された位置Ａの下型２４が、回転テーブル２０の回転により、上型２５と対向する位置Ｂまで水平移動する工程である。本発明のおいては、下型２４は、位置Ａから位置Ｂまでの移動速度を０．２〜２ｍ／秒とすることが好ましい。移動速度をこの範囲にすることで、下型２４の成型面２６上の溶融ガラス塊の頂点を成型面２６に鉛直方向に投影した点と、溶融ガラス塊２８が成型面と接する円形面の中心点とのずれ量ｄを制御しやすく、より真円度、平行度のよいガラス基板を製造することができる。
【００５３】
（加圧工程）
加圧工程は、位置Ｂで、下型２４の成型面２６及び上型２５の成型面２７で、溶融ガラスを加圧しながら冷却してガラス基板２９を得る工程である。下型２４の成型面２６と、上型２５の成型面２７とで溶融ガラスを加圧する。この時、溶融ガラス供給工程で下型２４上に非対称に供給された溶融ガラス塊２８は、位置Ｂで停止するときに慣性力を受けて変形し、上型２５でプレスする際に、ほぼ対称な形状（下型２４の成型面２６と接する溶融ガラス塊の接触面のほぼ中心を通り、成型面２６に対して垂直な軸で回転させたときに対称性を有する形状）になっている。対称な形状となった溶融ガラス塊２８は成型面２６及び成型面２７とでプレスされ、その接触面から放熱することによって冷却・固化し、真円度、平行度の高いガラス基板２９となる。
【００５４】
なお、上型２５は、下型２４と同様に所定温度に加熱されている。加熱温度や加熱手段については上述の下型２４の場合と同様である。加熱温度は下型２４と同じであっても良いし異なっていても良い。
【００５５】
下型２４と上型２５に荷重を負荷して溶融ガラスを加圧するための加圧手段は、公知の加圧手段を適宜選択して用いることができる。例えば、エアシリンダ、油圧シリンダ、サーボモータを用いた電動シリンダ等が挙げられる。
【００５６】
（離型工程）
離型工程は、加圧工程の後、ガラス基板への加圧を解除して型開きを行う工程で、位置Ｂで行われる。
【００５７】
（回収工程）
図７の位置Ｅまで移動して、真空吸着等、一般的な回収方法によってガラス基板を回収する工程である。
【００５８】
（情報記録媒体用ガラス基板の製造方法）
上述の製造方法によって製造されたガラス基板（ブランク材）に、研磨工程等を施すことにより情報記録媒体用ガラス基板を製造することができる。図１２は、本発明の情報記録媒体用ガラス基板の製造方法によって製造した情報記録媒体用ガラス基板の１例を示す図である。図１２（ａ）は斜視図、図１２（ｂ）は断面図である。情報記録媒体用ガラス基板３０は中心穴３３が形成された円板状のガラス基板であって、主表面３１、外周端面３４、内周端面３５を有している。外周端面３４と内周端面３５には、それぞれ面取り部３６、３７が形成されている。
【００５９】
研磨工程としては、プレス成型によって得られたガラス基板（ブランク材）の主表面を研磨する工程であり、最終的に情報記録媒体用ガラス基板として要求される平滑性に仕上げる工程である。研磨の方法は、情報記録媒体用ガラス基板の製造方法として用いられる公知の方法をそのまま用いることができる。例えば、対向配置した２つの回転可能な定盤の対向する面にパッドを貼り付け、２つのパッド間にガラス基板を配置し、ガラス基板表面にパッドを接触させながら回転させると同時に、ガラス基板表面に研磨剤を供給する方法で行うことができる。また、研磨剤の粒度やパッドの種類を変えて、粗研磨工程、精密研磨工程といったように複数の工程に分けて研磨を行うことも好ましい。
【００６０】
研磨剤としては、例えば、酸化セリウム、酸化ジルコニウム、酸化アルミニウム、酸化マンガン、コロイダルシリカ、ダイヤモンドなどが挙げられる。この中でも、ガラスとの反応性が高く、短時間で平滑な研磨面が得られる酸化セリウムを用いることが好ましい。
【００６１】
パッドは硬質パッドと軟質パッドとに分けられるが、必要に応じて適宜選択して用いることができる。硬質パッドとしては、硬質ベロア、ウレタン発泡、ピッチ含有スウェード等を素材とするパッドが挙げられ、軟質パッドとしては、スウェードやベロア等を素材とするパッドが挙げられる。
【００６２】
また、本発明の情報記録媒体用ガラス基板の製造方法においては、ガラス基板の主表面を研磨する研磨工程の他、内外周加工工程やラッピング工程を行うことが好ましい。内外周加工工程は、中心孔の穿孔加工、外周端面や内周端面の形状や寸法精度確保のための研削加工、内外周端面の研磨加工等を行う工程であり、ラッピング工程は、記録層が形成される面の平面度、厚み、平行度等を満足させるため、研磨工程の前にラッピング加工を行う工程である。更に、ガラス基板の材料として化学強化ガラスや結晶化ガラスを用いる場合には、加熱された化学強化処理液にガラス基板を浸漬してイオン交換を行う化学強化工程や、熱処理によって結晶化を行う結晶化工程等を必要に応じて適宜行うことができる。これらの内外周加工工程、ラッピング工程、化学強化工程、結晶化工程等の各工程は、情報記録媒体用ガラス基板の製造方法として通常用いられている方法により行うことができる。
【００６３】
なお、本発明の情報記録媒体用ガラス基板の製造方法においては、上記以外の種々の工程を有していても良い。例えば、ガラス基板の内部歪みを緩和するための熱処理を行うアニール工程、ガラス基板の強度の信頼性確認のためのヒートショック工程、ガラス基板の表面に残った研磨剤や化学強化処理液等の異物を除去する洗浄工程、種々の検査・評価工程等を有していても良い。
【００６４】
ガラス基板の材料に特に制限はなく、情報記録媒体用ガラス基板の材料として用いられる材料を適宜選択して用いることができる。中でも、化学強化ガラスや結晶化ガラスは、耐衝撃性や耐振動性に優れるため好ましい。化学強化が可能なガラス材料としては、例えば、ＳｉＯ２、Ｎａ２Ｏ、ＣａＯを主成分としたソーダライムガラス；ＳｉＯ２、Ａｌ２Ｏ３、Ｒ２Ｏ（Ｒ＝Ｋ、Ｎａ、Ｌｉ）を主成分としたアルミノシリケートガラス；ボロシリケートガラス；Ｌｉ２Ｏ−ＳｉＯ２系ガラス；Ｌｉ２Ｏ−Ａｌ２Ｏ３−ＳｉＯ２系ガラス；Ｒ’Ｏ−Ａｌ２Ｏ３−ＳｉＯ２系ガラス（Ｒ’＝Ｍｇ、Ｃａ、Ｓｒ、Ｂａ）などが挙げられる。
【００６５】
ガラス基板の大きさにも特に制限はない。例えば、外径が２．５インチ、１．８インチ、１インチ、０．８インチ等種々の大きさのガラス基板を用いることができる。また、ガラス基板の厚みにも制限はないが、特に１．０ｍｍ以下の薄い厚みのガラス基板の場合、本発明の効果がより大きく、好ましい。
【００６６】
（情報記録媒体の製造方法）
本発明の情報記録媒体用ガラス基板に、少なくとも記録層を形成することで情報記録媒体を製造することができる。記録層は特に限定されず、磁気、光、光磁気等の性質を利用した種々の記録層を用いることができるが、特に磁性層を記録層として用いた情報記録媒体（磁気ディスク）の製造に好適である。
【００６７】
磁性層に用いる磁性材料としては、特に制限はなく公知の材料を適宜選択して用いることができる。例えば、Ｃｏを主成分とするＣｏＰｔ、ＣｏＣｒ、ＣｏＮｉ、ＣｏＮｉＣｒ、ＣｏＣｒＴａ、ＣｏＰｔＣｒ、ＣｏＮｉＰｔ、ＣｏＮｉＣｒＰｔ、ＣｏＮｉＣｒＴａ、ＣｏＣｒＰｔＴａ、ＣｏＣｒＰｔＳｉＯなどが挙げられる。また、磁性層を非磁性膜（例えば、Ｃｒ、ＣｒＭｏ、ＣｒＶなど）で分割してノイズの低減を図った多層構成としてもよい。
【００６８】
磁性層として、上記のＣｏ系材料の他、フェライト系や鉄−希土類系の材料や、ＳｉＯ２、ＢＮなどからなる非磁性膜中にＦｅ、Ｃｏ、ＣｏＦｅ、ＣｏＮｉＰｔ等の磁性粒子が分散された構造のグラニュラーなどを用いることもできる。磁性層は、面内型、垂直型の何れであっても良い。
【００６９】
磁性膜の形成方法としては、公知の方法を用いることができる。例えば、スパッタリング法、無電解メッキ法、スピンコート法などが挙げられる。
【００７０】
磁気ディスクには、更に必要により下地層、保護層、潤滑層等を設けても良い。これらの層はいずれも公知の材料を適宜選択して用いることができる。下地層の材料としては、例えば、Ｃｒ、Ｍｏ、Ｔａ、Ｔｉ、Ｗ、Ｖ、Ｂ、Ａｌ、Ｎｉなどが挙げられる。保護層の材料としては、例えば、Ｃｒ、Ｃｒ合金、Ｃ、ＺｒＯ２、ＳｉＯ２などが挙げられる。また、潤滑層としては、例えば、パーフロロポリエーテル（ＰＦＰＥ）等からなる液体潤滑剤を塗布し、必要に応じ加熱処理を行ったものなどが挙げられる。
【実施例】
【００７１】
（実施例１）
図７の回転テーブルを用いたプレス成型機に図１に示す溶融ガラス供給装置を使用して、下型２４の成型面２６の上に溶融ガラス塊２８を供給し、その後、上型２５の成型面２７を溶融ガラス塊２８の上に降下させて加圧する。加圧と同時に冷却してガラス基板２９を得た。溶融ガラスを切断する一対のブレードは、図１（ａ）に示す一対のブレード２３を用いて、ずらし量ｄを３ｍｍ、一対のブレードの移動方向の傾きθを１５°とした。
【００７２】
他の主な条件を以下に示す。
【００７３】
ノズルの流出口２ａの径：φ１０ｍｍ
溶融ガラス流８のガラス流温度（ノズル温度）：１３００℃
溶融ガラス流８のガラス流量：８０ｍｌ／分
下型２４、上型２５の温度：上：４００℃    下：５００℃
上記の条件で所定量の溶融ガラスを下型２４に供給し、回転テーブルを用いて、下型２４を、成型面２６の中心位置における回転半径２５０ｍｍ、移動速度０．５ｍ／秒で位置Ａから位置Ｂに移動し、０．５秒間加圧したのち型開きを行って、次に位置Ｂから位置Ｅに移動して、ガラス基板２９を回収した。これにより１００枚のガラス基板２９を作成した。なお、ずらし量ｄ及び一対のブレードの移動方向の傾きθは、この成型に先立ち、予め実験により決めて設定した値であり、上型でプレス成型する際の下型２４上の溶融ガラス塊の形状が対称な形状になるようにしている。
【００７４】
得られたガラス基板２９の外径寸法をマイクロメータで１枚につき５カ所測定し、その最大径と最小径の差を算出した。これを作成した１００枚で測定して、真円度の評価を行った。その結果、最大径と最小形の差は、３０μｍ以内の範囲にあり、高い真円度を示した。
【００７５】
また、得られたガラス基板２９を平板の上に載置して、ハイトゲージにより外周部の高さを１枚につき５カ所測定し、その最大値と最小値の差を算出した。これを作成した１００枚で測定し、平行度の評価を行った。その結果、高さの最大値と最小値の差は、１０μｍ以内の範囲にあり、高い平行度を示した。
【００７６】
（比較例１）
ずらし量ｄを０ｍｍ、傾きθを０°とした以外は実施例１と同じように作成し、真円度と平行度の評価も実施例１と同様に測定した。測定結果は、ガラス基板の外形寸法の最大径と最小形の差は、３０〜１００μｍの範囲にあり、実施例１より真円度は悪かった。また、ガラス基板の平行度は、高さの最大値と最小値の差は、１０〜５０μｍの範囲にあり、実施例１より悪い平行度を示した。
【００７７】
以上の結果より、本発明により、成型後のガラス基板の真円度及び平行度の高いガラス基板を得られることがわかる。
【符号の説明】
【００７８】
１  溶融るつぼ
２  ノズル
５、６  加熱ヒータ
７  溶融ガラス
８  溶融ガラス流
１０  攪拌棒
１１  ガスノズル
２０  回転テーブル
２３  ブレード
２４  下型
２５  上型
２６、２７  成型面
２８  溶融ガラス塊
２９  ガラス基板
３０  情報記録媒体用ガラス基板
３３  中心穴
３１  主表面
３４  外周端面
３５  内周端面
３６、３７  面取り部
【図１】
2010180115.tif 000003
【図２】
2010180115.tif 000004
【図３】
2010180115.tif 000005
【図４】
2010180115.tif 000006
【図５】
2010180115.tif 000007
【図６】
2010180115.tif 000008
【図７】
2010180115.tif 000009
【図８】
2010180115.tif 000010
【図９】
2010180115.tif 000011
【図１０】
2010180115.tif 000012
【図１１】
2010180115.tif 000013